(57)【要約】【課題】本発明は、総繊度６０デシテックス以下、単糸繊度１．５デシテックス以下であるポリアミドの溶融紡糸方法において、従来の品質を損なうことなく、糸条の長手方向の乾熱収縮応力斑を抑制し、染め品質を著しく向上させることを課題とする。【解決手段】溶融紡糸装置の前記給油ガイドの前記口金面からの距離ｌが５００〜１６００（ｍｍ）であり、前出し長がｌｔａｎθ（ｍｍ）であり（ここでθは給油ガイドの糸の接点の鉛直線と糸のなす角をいう）、かつ角度θが２≦θ≦５゜であることを特徴とする、ポリアミド繊維の溶融紡糸方法。【選択図】【図２】2005076140.tif 000005
2005076140.tif 000002
【特許請求の範囲】
【請求項１】
紡糸口金からポリマーを押し出して糸条を形成し、前記口金下流側に設けた加熱気体流路から前記口金へ加熱気体を直接当てるように供給し、かつ前記加熱気体流路下流に設けた冷却装置で前記糸条を冷却固化させた後、給油ガイドにより前記糸条を収束し油剤を付与した後に交絡ノズルにより糸条にインターレース処理を施し、一対のローラーを介して引取装置に３５００ｍ／ｍｉｎ以上の高速で巻き取る溶融紡糸方法において、溶融紡糸装置の前記給油ガイドの前記口金面からの距離ｌが５００〜１６００（ｍｍ）であり、前出し長がｌｔａｎθ（ｍｍ）であり（ここでθは給油ガイドの糸の接点の鉛直線と糸のなす角をいう）、かつ角度θが２≦θ≦５゜であることを特徴とする、ポリアミド繊維の溶融紡糸方法。
【請求項２】
総繊度６０がデシテックス以下、単糸繊度が１．５デシテックス以下であることを特徴とする請求項１に記載のポリアミド繊維の溶融紡糸方法。
【請求項３】
乾熱収縮応力の長手方向の変動率（ｐｅａｋ  ｔｏ  ｐｅａｋ）が１０％以下であることを特徴とする請求項１に記載のポリアミド繊維の溶融紡糸方法。
【発明の詳細な説明】
【技術分野】
【０００１】
本発明は、製糸操業安定性に優れ、かつ染め品質が良好な総繊度６０デシテックス以下、単糸繊度１．５デシテックス以下のポリアミド繊維を紡糸するための溶融紡糸方法に関する。
【背景技術】
【０００２】
従来、衣料用ポリアミド繊維の分野では総繊度４０〜９０デシテックス、単糸繊度２〜５デシテックスが中心であったが、近年は高い柔軟性・優れた風合いを有する細繊度・マルチフィラメント糸の需要が拡大傾向にある。
従来の総繊度４０〜９０デシテックス、単糸繊度２〜５デシテックスの製品を製造する設備では、冷却工程において糸条を冷却固化するために、より多くの冷却長を要し、その結果、総繊度の最も太い製品に仕様を合わせている。
しかし細繊度・マルチフィラメント糸を製造する場合、これらの冷却長は糸条の冷却固化に必要以上であり、また紡糸速度が高速になると随伴気流が増加し糸揺れによる繊度斑を引き起こす。
更に、フィラメント数が多いほど糸条の表面積の増加に伴う紡糸張力が増大し、糸条を集束し油剤を付与する給油ガイドと糸条の接糸面での擦過により単糸切れや糸切れといった操業性不調が発生し易くなる。
また複合的に、糸揺れにより、糸条と給油ガイドでの擦過抵抗に長手方向の斑が発生し、結晶配向斑が起こり長手方向の乾熱収縮応力斑が増大することで染め品質の低下に繋がる。
このため、かねてより紡糸口金において吐出孔の形状や配列の適正化、また特許文献１に記載されているように冷却工程に整流効果を促す仕切板を設ける等、糸条の安定吐出や整流効果で断面斑や繊度斑の低減が図られてきた。
しかし現状として効果は充分といえず、糸条の繊度斑による染め品質の低下が依然問題となっている。
【特許文献１】特開平１１−５０３２８号公報
【発明の開示】
【発明が解決しようとする課題】
【０００３】
本発明は、総繊度６０デシテックス以下、単糸繊度１．５デシテックス以下であるポリアミドの溶融紡糸方法において、上記の問題点を解決し、かつ従来の品質を損なうことなく、糸条の長手方向の乾熱収縮応力斑を抑制し、染め品質を著しく向上させることを技術的な課題とする。
【課題を解決するための手段】
【０００４】
本発明は前記課題を解決するため、以下の構成からなる。
1)紡糸口金からポリマーを押し出して糸条を形成し、前記口金下流側に設けた加熱気体流路から前記口金へ加熱気体を直接当てるように供給し、かつ前記加熱気体流路下流に設けた冷却装置で前記糸条を冷却固化させた後、給油ガイドにより前記糸条を収束し油剤を付与した後に交絡ノズルにより糸条にインターレース処理を施し、一対のローラーを介して引取装置に３５００ｍ／ｍｉｎ以上の高速で巻き取る溶融紡糸装置の前記給油ガイドの前記口金面からの距離ｌが５００〜１６００ｍｍであり、前出し長が角度θにより決められ、かつ角度θが２≦θ≦５゜であることを特徴とする、ポリアミド繊維の溶融紡糸方法である。
2)総繊度６０がデシテックス以下、単糸繊度が１．５デシテックス以下であることを特徴とする1)に記載のポリアミド繊維の溶融紡糸方法。
3)乾熱収縮応力の長手方向の変動率（ｐｅａｋ  ｔｏ  ｐｅａｋ）が１０％以下であることを特徴とする1)に記載のポリアミド繊維の溶融紡糸方法。
【発明の効果】
【０００５】
本発明により、総繊度６０デシテックス以下、単糸繊度１．５デシテックス以下のポリアミド繊維を溶融紡糸しても、糸条が計量給油装置の給油ノズルとの接触時の擦過斑が低減し、染色工程において濃淡斑のない高品質の糸が得られる。
【発明を実施するための最良の形態】
【０００６】
以下、本発明を図に示す実施形態を参照して説明する。
図１は本発明を実施するための一例よりなる装置の正面図であり、図２は本発明を実施するための一例よりなる装置の側面図である。図１において、１は溶融紡糸機におけるスピンブロックであり、加熱手段により加熱されている（図示せず）。紡糸口金２を前記スピンブロック１に装着し、ポリマーを押し出して糸条を形成し、前記口金下流側に設けた加熱気体流路３から前記口金へ加熱気体を直接当てるように供給し、かつ前記加熱気体流路下流に設けた冷却装置４を経て給油ガイド５により油剤を付与し、更に糸道ガイド６を経て交絡ノズル７によりインターレース処理した後に第１ゴデローラー８に引き取られ、次の第２ゴデローラー９との間で延伸された後、糸道ガイド１０を通してトラバース装置１１でトラバースされ、ローラーベール１２によってドラム１３上に巻き取られる。
本発明において、油剤付与装置の位置、即ち前記口金下面からの距離ｌが長いと随伴気流が増大し、気流の乱れで糸揺れが生じ易くなり、繊度斑を引き起こす。ここに示す距離ｌは、前記口金下面の中心からから前記給油ガイドの水平線までの鉛直線の距離をいう。
また前出し長が短いと前記冷却装置の冷却風により糸条が前方へ張り出すため、給油ガイドへの接糸長が減少し、糸揺れの影響で長手方向に擦過抵抗の斑が発生する。逆に糸の張り出し以上に前出し長が長いと、給油ガイドへの擦過抵抗が増大する。これらはいずれも操業性不調や品質低下に繋がる。ここに示す前出し長とは、図２における紡糸口金５下面の中心から引いた鉛直線と給油ガイド５の水平線との交わる点と、給油ガイド５の糸条との接糸面までの距離をいう。
このような長手方向の擦過抵抗斑を低減させるため、距離ｌは５００〜１６００ｍｍ、より好ましくは６００〜１４００ｍｍの範囲とし、また角度θは２≦θ＜５゜とすることで糸揺れを抑え、乾熱収縮応力斑が低減し染め品質の良好な糸を得ることができる。
また、乾熱収縮応力変動率は、東レエンジニアリング（株）社製ＦＴＡ−５００を使用し、糸速２０ｍ／ｍｉｎ、オーバーフィード率１％で糸長にして４０ｍを測定し、チャートから変動幅（ｐｅａｋ  ｔｏ  ｐｅａｋ）を測定し平均値で割り返し変動率とした。
【実施例】
【０００７】
以下の実施例により具体的に説明する。
［実施例１〜６］、［比較例１〜５］
２６デシテックス、２０フィラメントのポリアミド繊維を延伸倍率１．１６倍、巻取速度４０００ｍ／ｍｉｎで図１に示した装置を用いて巻き取った。図１において紡糸口金２を装着するスピンブロック１下面より給油付与装置４までの距離ｌを４００〜２５００ｍｍに設定し、また距離ｌ＝１４００ｍｍで角度θを０〜８゜に設定した（実施例１〜６、比較例１〜５）。
表１に示すように、実施例１〜６では乾熱収縮応力の変動率（ＦＴＡ変動率）が低く、比較例１〜５では１０％を超えた。実施例、比較例で採取した糸を筒編み後、染色を行うと実施例では均一染色されているが、比較例ではバンド状に濃淡の染色斑が発生した。これより距離ｌを５００〜１６００ｍｍ、角度θを２≦θ≦５゜とすることで糸条の長手方向の乾熱収縮応力斑を抑制し、染め品質を著しく向上させることが出来る。
［実施例７〜９］、［比較例６、７］
総繊度１３〜７８デシテックス、単糸繊度０．８〜２．２デシテックスのポリアミド繊維を巻取速度４０００ｍ／ｍｉｎ、距離ｌ＝１４００ｍｍで図１に示した装置を用いて巻き取った。
表２に示すように、実施例４、実施例７〜９の総繊度６０デシテックス以下、単糸繊度１．５デシテックス以下ではＦＴＡ変動率が１０％以下と安定しているのに対し、比較例６、７の総繊度が６０デシテックスより大きく、または単糸繊度が１．５デシテックスより大きい場合、ＦＴＡ変動率は１０％を超える大きなものとなった。
【０００８】
【表１】
2005076140.tif 000003
【０００９】
【表２】
2005076140.tif 000004
【図面の簡単な説明】
【００１０】
【図１】本発明を実施するための一例によりなる装置の正面図である。
【図２】本発明を実施するための一例によりなる装置の側面図である。
【符号の説明】
【００１１】
１：スピンブロック
２：紡糸口金
３：加熱気体流路
４：冷却筒
５：給油ガイド
６：糸道ガイド
７：交絡ノズル
８：第１ゴデローラー
９：第２ゴデローラー
１０：糸道ガイド
１１：トラバース装置
１２：ローラーベール
１３：ドラム
１４：角度θ
１５：距離ｌ
【図１】
2005076140.tif 000006
【図２】
2005076140.tif 000007